(57)【特許請求の範囲】
【請求項１】
エーテル基と水酸基又はエステル基と水酸基とを含有する（メタ）アクリレート系単量体０．１〜２０重量部と、前記（メタ）アクリレート系単量体以外のビニル系単量体１００重量部とを含む単量体混合物に由来する球状重合体粒子からなり、前記球状重合体粒子の表面への重合時に副次的に発生する乳化物及び／又は微小粒子の付着数が９個以下（ここで、付着物の個数は、重合体粒子の６０μｍ×５０μｍ（３×１０Ｅ−９ｍ2）の任意の領域５視野の平均値である）であることを特徴とする湿式ブラスト加工用研磨材。
【請求項２】
前記重合時に副次的に発生する乳化物及び／又は微小粒子の付着数が、５個以下である請求項１に記載の湿式ブラスト加工用研磨材。
【請求項３】
前記（メタ）アクリレート系単量体が、下記式
ＣＨ2＝ＣＲ−ＣＯＯ［（Ｃ2Ｈ4Ｏ）m−（Ｃ3Ｈ6Ｏ）n］−Ｈ  （式１）
（式中、ＲはＨ又はＣＨ3、ｍは０〜５０、ｎは０〜５０、但し、ｍ及びｎが同時に０の場合を除く）又は
ＣＨ2＝ＣＲ−ＣＯＯＣＨ2ＣＨ2Ｏ［ＣＯ（ＣＲ2）5Ｏ］p−Ｈ    （式２）
（式中、ＲはＨ又はＣＨ3、ｐは１〜５０）で表される化合物から選択される請求項１又は２に記載の湿式ブラスト加工用研磨材。
【請求項４】
前記（メタ）アクリレート系単量体が、ｍ及びｎが０〜３０の式１の化合物（但し、ｍ及びｎが同時に０の場合は除く）、ｐが１〜３０の式２の化合物から選択される請求項３に記載の湿式ブラスト加工用研磨材。
【請求項５】
前記ビニル系単量体が、（メタ）アクリル酸エステル系単官能単量体と（メタ）アクリル酸エステル系多官能単量体との混合物である請求項１〜４のいずれか１つに記載の湿式ブラスト加工用研磨材。
【請求項６】
前記ビニル系単量体が、メタクリル酸、アクリル酸、２−メタクリロイルオキシエチルコハク酸、２−メタクリロイルオキシエチルフタル酸、２−メタクリロイルオキシエチルヘキサヒドロフタル酸及び２−メタクリロイルオキシエチルマレイン酸から選択されるカルボキシル基を含有する（メタ）アクリレート系単量体である請求項１〜４のいずれか１つに記載の湿式ブラスト加工用研磨材。
【請求項７】
エーテル基と水酸基又はエステル基と水酸基とを含有する（メタ）アクリレート系単量体０．１〜２０重量部と、前記（メタ）アクリレート系単量体以外のビニル系単量体１００重量部とを含む単量体混合物を、重合禁止剤の存在下、懸濁重合させることにより重合体粒子を得、得られた前記重合体粒子を、３０〜８０℃の雰囲気下、加熱減量値が１％以下となるまで、前記重合体粒子１ｋｇあたりの攪拌回数４００回以内で乾燥する工程を経て、表面への重合時に副次的に発生する乳化物及び／又は微小粒子の付着数が９個以下（ここで、付着物の個数は、重合体粒子の６０μｍ×５０μｍ（３×１０Ｅ−９ｍ2）の任意の領域５視野の平均値である）である重合体粒子からなる湿式ブラスト加工用研磨材を得ることを特徴とする湿式ブラスト加工用研磨材の製造方法。
【請求項８】
前記重合禁止剤が、前記単量体混合物１００重量部に対して０．０５〜３重量部添加される請求項７に記載の湿式ブラスト加工用研磨材の製造方法。
【発明の詳細な説明】
【技術分野】
【０００１】
本発明は、湿式ブラスト加工用研磨材及びその製造方法に関する。更に詳しくは、本発明は、湿式ブラスト加工時に粒子（研磨材）の浮上が少ない湿式ブラスト加工用研磨材及びその製造方法に関する。
【背景技術】
【０００２】
物品に付着している余分なバリや塗装を、研磨材を物品に吹き付けて取り除く方法が知られている。この方法は、一般的にブラスト加工と呼ばれている。このようなブラスト加工は、例えば樹脂成形品、ダイキャスト製品、半導体モールド、モーター部品において発生するバリを取り除いたり、自動車、航空機等の塗装を剥離したりするために使用されている。
ブラスト加工では研磨材として古くから色々なものが使用されてきた。例えば、炭化珪素、酸化アルミニウム、珪石、セラミック、ダイヤモンド粉末等の無機研磨材が知られている。ところが、これら無機研磨材は、物品に対する当たりが強過ぎて、研磨時に物品本体までも傷めることがある。
これに対し、物品に対する当たりが柔らかで、物品本体自体を傷めることが少ない、重合体粒子からなる合成樹脂製研磨材が提案されている。合成樹脂製研磨材を使用したブラスト加工は、通常湿式で行われ、合成樹脂製研磨材は水中に分散させたスラリーの状態で吹き付けられる。
【０００３】
合成樹脂製研磨材は、湿式ブラスト加工の際には、水中に発生する微細な気泡が重合体粒子に付着し水面に浮上することがある。そのため、スラリーが安定せず、このスラリーをブラスト加工に使用すると、バリ取りの性能低下やバラつきが起こるとともに、物品にロスが多く発生するという問題があった。
【０００４】
これらの問題に対する技術として、特定の構造を有する（メタ）アクリレート系単量体を使用することにより、分散安定性、耐衝撃性及び研磨力を調製できる合成樹脂製の研磨材が知られている（特許文献１参照）。
【先行技術文献】
【特許文献】
【０００５】
【特許文献１】特開２００９−２８５８０２号公報
【発明の概要】
【発明が解決しようとする課題】
【０００６】
特許文献１によると、研磨材の分散安定性、耐衝撃性及び研磨力は向上している。しかし、研磨材の水への分散をより高速で行う厳しい条件下でも、粒子の気泡付着による浮上を抑制可能な研磨材の提供が望まれていた。
本発明は、上記の問題を解決するものであり、その目的とするところは、湿式ブラスト加工の際に気泡付着による浮上が少なく、研磨材ロスの少ない湿式ブラスト加工用研磨材を提供することを目的とする。
【課題を解決するための手段】
【０００７】
本発明の発明者は、鋭意研究を重ねた結果、湿式ブラスト加工用研磨材（球状重合体粒子）を製造する重合の工程の際に、副次的に発生する乳化物及び／又は微小粒子が粒子表面に強固に付着してしまうことを防止すれば、球状の重合体粒子表面を平滑にすることができ、粒子表面を平滑にすることにより粒子に気泡が付着すること及び気泡の付着による粒子の浮上を防止できることを見出して本発明に至った。
【０００８】
かくして本発明によれば、エーテル基と水酸基又はエステル基と水酸基とを含有する（メタ）アクリレート系単量体０．１〜２０重量部と、前記（メタ）アクリレート系単量体以外のビニル系単量体１００重量部とを含む単量体混合物に由来する球状重合体粒子からなり、前記球状重合体粒子の表面への重合時に副次的に発生する乳化物及び／又は微小粒子の付着数が９個以下（ここで、付着物の個数は、重合体粒子の６０μｍ×５０μｍ（３×１０Ｅ−９ｍ2）の任意の領域５視野の平均値である）であることを特徴とする湿式ブラスト加工用研磨材が提供される。
【０００９】
また、本発明によれば、エーテル基と水酸基又はエステル基と水酸基とを含有する（メタ）アクリレート系単量体０．１〜２０重量部と、前記（メタ）アクリレート系単量体以外のビニル系単量体１００重量部とを含む単量体混合物を、重合禁止剤の存在下、懸濁重合させることにより重合体粒子を得、得られた前記重合体粒子を、３０〜８０℃の雰囲気下、加熱減量値が１％以下となるまで、前記重合体粒子１ｋｇあたりの攪拌回数４００回以内で乾燥する工程を経て、表面への重合時に副次的に発生する乳化物及び／又は微小粒子の付着数が９個以下（ここで、付着物の個数は、重合体粒子の６０μｍ×５０μｍ（３×１０Ｅ−９ｍ2）の任意の領域５視野の平均値である）である重合体粒子からなる湿式ブラスト加工用研磨材を得ることを特徴とする湿式ブラスト加工用研磨材の製造方法が提供される。
【発明の効果】
【００１０】
本発明の湿式ブラスト加工用研磨材は、従来の合成樹脂製研磨材に比べ、粒子表面が非常に平滑である。そのため、水への分散性に優れ、且つ湿式ブラスト加工時に発生する気泡が粒子表面に付着することを防ぐことができる。これにより粒子の浮上を抑制でき、粒子のロスが発生し難く効果的にブラスト加工を行うことが可能となる。また、球状の重合体粒子であるため、耐衝撃性に優れ、ブラスト加工時にも欠損しにくい。
【００１１】
また、重合時に副次的に発生する乳化物及び／又は微小粒子の付着数が、５個以下である場合、更に表面が平滑で、水への分散性、耐衝撃性に優れた湿式ブラスト加工用研磨材を提供できる。
【００１２】
また、（メタ）アクリレート系単量体（Ｂ）が、下記式
ＣＨ2＝ＣＲ−ＣＯＯ［（Ｃ2Ｈ4Ｏ）m−（Ｃ3Ｈ6Ｏ）n］−Ｈ  （式１）
（式中、ＲはＨ又はＣＨ3、ｍは０〜５０、ｎは０〜５０、但し、ｍ及びｎが同時に０の場合を除く）又は
ＣＨ2＝ＣＲ−ＣＯＯＣＨ2ＣＨ2Ｏ［ＣＯ（ＣＲ2）5Ｏ］p−Ｈ    （式２）
（式中、ＲはＨ又はＣＨ3、ｐは１〜５０）で表される化合物から選択される場合、更に表面が平滑で、水への分散性、耐衝撃性に優れた湿式ブラスト加工用研磨材を提供できる。
【００１３】
更に、（メタ）アクリレート系単量体が、ｍ及びｎが０〜３０の式１の化合物（但し、ｍ及びｎが同時に０の場合は除く）、ｐが１〜３０の式２の化合物から選択される場合、更に表面が平滑で、水への分散性、耐衝撃性に優れた湿式ブラスト加工用研磨材を提供できる。
【００１４】
また、ビニル系単量体が、（メタ）アクリル酸エステル系単官能単量体と（メタ）アクリル酸エステル系多官能単量体との混合物である場合、更に表面が平滑で、水への分散性、耐衝撃性に優れた湿式ブラスト加工用研磨材を提供できる。
【００１５】
また、ビニル系単量体が、メタクリル酸、アクリル酸、２−メタクリロイルオキシエチルコハク酸、２−メタクリロイルオキシエチルフタル酸、２−メタクリロイルオキシエチルヘキサヒドロフタル酸及び２−メタクリロイルオキシエチルマレイン酸から選択されるカルボキシル基を含有する（メタ）アクリレート系単量体である場合、更に表面が平滑で、水への分散性、耐衝撃性に優れた湿式ブラスト加工用研磨材を提供できる。
【００１６】
また、本発明の湿式ブラスト加工用研磨材の製造方法により、上述したように粒子表面が非常に平滑な湿式ブラスト加工用研磨材を製造することが可能となる。
更に、重合禁止剤が、単量体混合物１００重量部に対して０．０５〜３重量部添加される場合、乳化物及び／又は微小粒子の発生を抑制することができるので、粒子表面が更に平滑な湿式ブラスト加工用研磨材を製造することが可能となる。
【図面の簡単な説明】
【００１７】
【図１】本発明の実施例１による湿式ブラスト加工用研磨材（球状の重合体粒子）のＳＥＭ像である。
【図２】図１の粒子表面の拡大像である（横６０μｍ×縦５０μｍ（３×１０Ｅ−９ｍ2）の範囲内における乳化物及び／又は微小粒子の付着状況を示す）。
【図３】本発明の実施例２による湿式ブラスト加工用研磨材（球状の重合体粒子）のＳＥＭ像である。
【図４】図３の粒子表面の拡大像である（横６０μｍ×縦５０μｍ（３×１０Ｅ−９ｍ2）の範囲内における乳化物及び／又は微小粒子の付着状況を示す）。
【図５】本発明の比較例１による湿式ブラスト加工用研磨材（球状の重合体粒子）のＳＥＭ像である。
【図６】図５の粒子表面の拡大像である（横６０μｍ×縦５０μｍ（３×１０Ｅ−９ｍ2）の範囲内における乳化物及び／又は微小粒子の付着状況を示す）。
【図７】本発明の比較例２による湿式ブラスト加工用研磨材（球状の重合体粒子）のＳＥＭ像である。
【図８】図７の粒子表面の拡大像である（横６０μｍ×縦５０μｍ（３×１０Ｅ−９ｍ2）の範囲内における乳化物及び／又は微小粒子の付着状況を示す）。
【発明を実施するための形態】
【００１８】
本発明の湿式ブラスト加工用研磨材（以下、単に研磨材又は重合体粒子ともいう）は、エーテル基と水酸基又はエステル基と水酸基とを含有する（メタ）アクリレート系単量体０．１〜２０重量部と、前記（メタ）アクリレート系単量体以外のビニル系単量体１００重量部とを含む単量体混合物に由来する球状重合体粒子からなる。球状重合体粒子の表面への重合時に副次的に発生する乳化物及び／又は微小粒子（以下、乳化物等ともいう）の付着数は、９個以下（ここで、付着物の個数は、重合体粒子の６０μｍ×５０μｍ（３×１０Ｅ−９ｍ2）の任意の領域５視野の平均値である）であり、非常に平滑な表面を有している。（メタ）アクリとは、アクリ又はメタクリを意味する。
【００１９】
重合体粒子の表面への乳化物等の付着の抑制は、重合禁止剤の使用及び乾燥条件の調整により可能となる。
【００２０】
（重合禁止剤）
重合時に、油相に重合禁止剤を添加することにより、懸濁重合の過程で生じる乳化物等を抑制することができる。油相に添加する重合禁止剤は、油溶性のものが好ましい。
【００２１】
油溶性重合禁止剤としては、２，６−ジ−ｔ−ブチル−ｐ−クレゾール（ＢＨＴ）、３−ｔ−ブチル−４−ヒドロキシアニソール（３−ＢＨＡ）、２−ｔ−ブチル−４−ヒドロキシアニソール（２−ＢＨＡ）、２，２’−メチレンビス（４−メチル−６−ｔ−ブチルフェノール）（ＭＢＭＢＰ）、２，２’−メチレンビス（４−エチル−６−ｔ−ブチルフェノール）（ＭＢＥＢＰ）、４，４’−ブチリデンビス（３−メチル−６−ｔ−ブチルフェノール）（ＢＢＭＢＰ）、４，４’−チオビス（３−メチル−６−ｔ−ブチルフェノール）（ＳＢＭＢＰ）、スチレン化フェノール、スチレン化  ｐ−クレゾール、１，１，３−トリス（２−メチル−４−ヒドロキシ−５−ｔ−ブチルフェニル）ブタン、テトラキス〔メチレン−３−（３’，５’−ジ−１−ブチル−４’−ヒドロキシフェニル）プロピオネート〕メタン、オクタデシル  ３−（３，５−ジ−ｔ−ブチル−４−ヒドロキシフェニルプロピオネート）、１，３，５−トリメチル−２，４，６−トリス（３，５−ジ−ｔ−ブチル−４−ヒドロキシベンジル）ベンゼン、２，２’−ジヒドロキシ−３，３’−ジ（α−メチルシクロヘキシル）−５，５’−ジメチルジフェニルメタン、４，４’−メチレンビス（２，６−ジ−ｔ−ブチルフェノール）、トリス（３，５−ジ−ｔ−ブチル−４−ヒドロキシフェニル）イソシアヌレート、１，３，５−トリス（３’，５’−ジ−ｔ−ブチル−４−ヒドロキシベンゾイル）イソシアヌレート、ビス〔２−メチル−４−（３−ｎ−アルキルチオプロピオニルオキシ）−５−ｔ−ブチルフェニル〕スルフィド、１−オキシ−３−メチル−イソプロピルベンゼン、２，５−ジ−ｔ−ブチルハイドロキノン、２，２’−メチレンビス（４−メチル−６−ノニルフェノール）、アルキル化ビスフェノール、２，５−ジ−ｔ−アミルハイドロキノン、ポリブチル化ビスフェノールＡ、ビスフェノールＡ、２，６−ジ−ｔ−ブチル−ｐ−エチルフェノール、２，６−ビス（２’−ヒドロキシ−３−ｔ−ブチル−５’−メチル−ベンジル）−４−メチルフェノール、１，３，５−トリス（４−ｔ−ブチル−３−ヒドロキシ−２，６−ジメチルベンジル）イソシアヌレート、テレフタロイルージ（２，６−ジメチル−４−ｔ−ブチル−３−ヒドロキシベンジルスルフィド）、２，６−ジ−ｔ−ブチルフェノール、２，６−ジ−ｔ−ブチルーα−ジメチルアミノ−ｐ−クレゾール、２，２’−メチレン−ビス（４−メチル−６−シクロヘキシルフェノール）、トルエチレングリコール−ビス［３−（３−ｔ−ブチル−５−メチル−４−ヒドロキシフェニル）プロピオネート］、ヘキサメチレングリコール−ビス（３，５−ジ−ｔ−ブチル−４−ヒドロキシフェニル）プロピオネート、３，５−ジ−ｔ−ブチル−４−ヒドロキシトルエン、６−（４−ヒドロキシ−３，５−ジ−ｔ−ブチルアニリン）−２，４−ビス（オクチルチオ）−１，３，５−トリアジン、Ｎ，Ｎ’−ヘキサメチレンビス（３，５−ジ−ｔ−ブチル−４−ヒドロキシ−ヒドロシナミド）、３，５−ジ−ｔ−ブチル−４−ヒドロキシベンジル−リン酸ジエチルエステル、２，４−ジメチル−６−ｔ−ブチルフェノール、４，４’−メチレンビス（２，６−ジ−ｔ−ブチルフェノール）、４，４’−���オビス（２−メチル−６−ｔ−ブチルフェノール）、トリス〔β−（３，５−ジ−ｔ−ブチル−４−ヒドロキシフェニル）プロピオニル−オキシエチル〕イソシアヌレート、２，４，６−トリブチルフェノール、ビス〔３，３−ビス（４’−ヒドロキシ−３’−ｔ−ブチルフェニル）−ブチリックアシッド〕グリコールエステル、４−ヒドロキシメチル−２，６−ジ−ｔ−ブチルフェノール、ビス（３−メチル−４−ヒドロキシ−５−ｔ−ブチルベンジル）サルファイド等のフェノール系禁止剤、Ｎ−フェニル−Ｎ’−イソプロピル−ｐ−フェニレンジアミン、Ｎ−フェニル−Ｎ’−（１，３−ジメチルブチル）−ｐ−フェニレンジアミン、Ｎ，Ｎ’−ジフェニル−ｐ−フェニレンジアミン、２，２，４−トリメチル−１，２−ジヒドロキノリン重合物、ジアリール−ｐ−フェニレンジアミン等のアミン系禁止剤、ジラウリル・チオジプロピオネート、ジステアリル・チオジプロピオネート、２−メルカプトベンズイミダノール等の硫黄系禁止剤、ジステアリルペンタエリスリトールジホスファイト等のリン系禁止剤等が挙げられる。
【００２２】
重合禁止剤の添加量は、単量体混合物１００重量部に対して、０．０５〜３重量部が好ましい。より好ましくは、０．１〜０．５重量部である。
【００２３】
（乾燥条件）
重合体粒子の洗浄・脱水までの工程においては、乳化物等は、重合体粒子の表面に接触している程度であり、強固に付着はしていない。
乳化物等が重合体粒子表面に強固に付着するのは、乾燥過程においてである。例えば、乾燥機による攪拌等によって、重合体粒子と乳化物等とが接合するような力が加えられるからである。このような攪拌による外力や重合体粒子同士の摩擦により、乳化物等は重合体粒子表面に強固に付着して、粒子表面の平滑性が低下する。粒子表面の平滑性が低下することにより、湿式ブラスト加工時に発生した気泡が粒子表面に付着しやすくなり、重合体粒子の浮上につながるもとの考えられる。よって、重合体粒子の乾燥工程においては、できるだけ外力を加えないで乾燥することが好ましい。
【００２４】
重合体粒子に加える外力を少なくするには、静置したまま乾燥させることが最も望ましい。しかし、重合体粒子のような密度が小さい材料を静置乾燥させると、乾燥までに長時間を要することとなり、生産効率の観点から好ましくない。そこで、本発明者は、重合体粒子への外力を少なく抑えつつ乾燥時間を短縮するためには、外力を緩和な条件で作用させる方法が最も効果的であることを見出した。
【００２５】
具体的には、加熱減量が１％になるまで、重合体粒子１ｋｇあたり、攪拌回数を４００回以内となるように攪拌しながら乾燥させることが好ましい。より好ましい攪拌回数は、２００回以内であり、１００回以内が特に好ましい。攪拌は、連続的あるいは間欠的のどちらでもよい。
重合体粒子１ｋｇあたりの攪拌回数が増えると、乾燥機と樹脂粒子との接触回数が増えるため、乾燥に要する時間は短くなる。一方、攪拌による粒子に加わる外力が増え、また、粒子同士の摩擦が大きくなるため、重合体粒子の表面に乳化物等が付着し、それが強固に定着しやすくなる。
「重合体粒子１ｋｇあたりの攪拌回数」は、例えば、重合体粒子２ｋｇを乾燥機で８００回攪拌乾燥した場合、８００回÷２ｋｇ＝４００回として算出される。
なお、乾燥機における攪拌回数は、回転式の攪拌装置である場合は１回転を１回とする。往復式の攪拌装置である場合は、１往復を２回とする。
また、加熱減量とは、重合体粒子を１５０℃で２０分間加熱した後の重合体粒子の重量減量割合である。以下の式により算出される。
加熱減量（重量％）＝１００×（加熱前重量−加熱後重量）÷加熱前重量
【００２６】
また、乾燥時間１時間あたりの攪拌回数は、６０回／ｈ以下であることが好ましく、２０回／ｈ以下であることがより好ましい。
【００２７】
乾燥温度は、３０〜８０℃の範囲である。より好ましくは６０〜８０℃である。なお、この温度は、乾燥機に備えられたジャケットの温度により調整できる。また、この温度とジャケットの温度とは、ほぼ対応している。乾燥は、減圧下で行ってもよい。
【００２８】
攪拌を間欠的に行う場合、攪拌時間と静置（乾燥機内で攪拌を止めて乾燥する）時間との比は、１：９〜５９の範囲であることが好ましい。また、１回の攪拌と１回の静置を１サイクルとすると、１０〜６０サイクル間欠させることが好ましい。
【００２９】
上記の乾燥工程を経て得られる研磨材（重合体粒子）は、その表面に、重合時に副次的に発生する乳化物等の付着数を９個以下に抑制できる（図１〜４参照）。ここで、付着物の個数は、走査型電子顕微鏡（ＳＥＭ）で観察した重合体粒子の６０μｍ×５０μｍ（３×１０Ｅ−９ｍ2）の任意の領域５視野の平均値である。
本発明による研磨材を用いて湿式ブラスト加工を行うと、工程中に発生する気泡はほとんど研磨材に付着しないので、気泡による研磨材の浮上が２ｍｍ以下に抑制される。これにより効果的に湿式ブラスト加工を行うことが可能になる。
【００３０】
（（メタ）アクリレート系単量体）
エーテル基と水酸基又はエステル基と水酸基とを含有する（メタ）アクリレート系単量体において、エーテル基としては、エチレングリコール、プロピレングリコールに由来する基が挙げられる。エステル基としては、ラクトンに由来する基が挙げられる。（メタ）アクリレート系単量体は、脂肪族であることが好ましく、特に好ましい（メタ）アクリレート系単量体は、下記式
ＣＨ2＝ＣＲ−ＣＯＯ［（Ｃ2Ｈ4Ｏ）m−（Ｃ3Ｈ6Ｏ）n］−Ｈ  （式１）
（式中、ＲはＨ又はＣＨ3、ｍは０〜５０、ｎは０〜５０、但し、ｍ及びｎが同時に０の
場合は除く）又は
ＣＨ2＝ＣＲ−ＣＯＯＣＨ2ＣＨ2Ｏ［ＣＯ（ＣＲ2）5Ｏ］p−Ｈ    （式２）
（式中、ＲはＨ又はＣＨ3、ｐは１〜５０）の化合物から選択できる。
【００３１】
なお、式１の化合物において、ｍが５０より大きい場合、重合安定性が低下して合着粒子が発生することがあり、またｎが５０より大きい場合も重合安定性が低下して合着粒子が発生することがある。好ましいｍ及びｎの範囲は０〜３０の化合物（但し、ｍ及びｎが同時に０の場合は除く）である。
式２の化合物において、ｐが５０より大きい場合、重合安定性が低下して合着粒子が発生することがある。好ましいｐの範囲は１〜３０である。また、２つのＲは、同一でも異なっていてもよい。
【００３２】
上記（メタ）アクリレート系単量体には、市販品を利用できる。例えば、日本油脂社製のブレンマーシリーズ、ダイセル化学社製のプラクセルシリーズが挙げられる。更に、ブレンマーシリーズの中で、ブレンマーＰＰ−１０００、ブレンマー５０ＰＥＰ−３００、ブレンマー７０ＰＥＰ−３５０Ｂ等が、プラクセルシリーズの中で、プラクセルＦＭ２Ｄ、プラクセルＦＡ２Ｄ等が本発明に好適である。
【００３３】
（ビニル系単量体）
ビニル系単量体としては、上記のエーテル基と水酸基又はエステル基と水酸基とを含有する（メタ）アクリレート系単量体と共重合しうる単量体が挙げられる。具体的には、メタクリル酸、アクリル酸、２−メタクリロイルオキシエチルコハク酸、２−メタクリロイルオキシエチルフタル酸、２−メタクリロイルオキシエチルヘキサヒドロフタル酸及び２−メタクリロイルオキシエチルマレイン酸等のカルボキシル基を含有する（メタ）アクリレート系単量体、
スチレン、ｏ−メチルスチレン、ｍ−メチルスチレン、ｐ−メチルスチレン、ｐ−エチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、ｐ−フェニルスチレン、ｐ−クロルスチレン、３，４−ジクロルスチレン等のスチレン及びその誘導体、
酢酸ビニル、プロピオン酸ビニル、酪酸ビニル等のビニルエステル類、
【００３４】
アクリル酸メチル、アクリル酸エチル、アクリル酸プロピル、アクリル酸ｎ−ブチル、アクリル酸イソブチル、アクリル酸ｎ−オクチル、アクリル酸ドデシル、アクリル酸２−エチルヘキシル、アクリル酸ステアリル、アクリル酸ラウリル、アクリル酸２−クロルエチル、アクリル酸フェニル、α−クロルアクリル酸メチル、メタクリル酸メチル、メタクリル酸エチル、メタクリル酸プロピル、メタクリル酸ｎ−ブチル、メタクリル酸イソブチル、メタクリル酸ｎ−オクチル、メタクリル酸ドデシル、メタクリル酸２−エチルヘキシル、メタクリル酸ステアリル、メタクリル酸ラウリル、メタクリル酸フェニル、アクリル酸ジメチルアミノエチル、メタクリル酸ジメチルアミノエチル、アクリル酸ジエチルアミノエチル、メタクリル酸ジエチルアミノエチル等の（メタ）アクリル酸エステル類、
アクリロニトリル、メタクリロニトリル、アクリルアミド、メタクリルアミド等のアクリル酸もしくはメタクリル酸誘導体、マレイン酸、フマール酸等
ビニルメチルエーテル、ビニルエチルエーテル、ビニルイソブチルエーテル等のビニルエーテル類、
ビニルメチルケトン、ビニルヘキシルケトン、メチルイソプロペニルケトン等のビニルケトン類、
Ｎ−ビニルピロール、Ｎ−ビニルカルバゾール、Ｎ−ビニルインドール、Ｎ−ビニルピロリドン等のＮ−ビニル化合物、
ビニルナフタリン塩等
の単官能のビニル系単量体が挙げられる。これら単官能のビニル系単量体は、単独で使用してもよく、２種以上組合せて使用してもよい。
【００３５】
（他の単量体）
また、本発明の重合体粒子は、ビニル系単量体に、上記単官能のビニル系単量体と、２つ以上の官能基をもつ架橋性のビニル系単量体とを含ませることで、架橋重合体粒子としてもよい。架橋性のビニル系単量体としては、エチレングリコールジ（メタ）アクリレート、ジエチレングリコールジ（メタ）アクリレート、トリエチレングリコールジ（メタ）アクリレート、テトラデカエチレングリコールジ（メタ）アクリレート、ノナエチレングリコールジ（メタ）アクリレート、テトラデカエチレングリコールジ（メタ）アクリレート、デカエチレングリコールジ（メタ）アクリレート、ペンタデカエチレングリコールジ（メタ）アクリレート、１，３−ブチレングリコールジ（メタ）アクリレート、１，４−ブタンジオールジ（メタ）アクリレート、１，６−ヘキサンジオールジ（メタ）アクリレート、グリセリンジ（メタ）アクリレート、トリメチロールプロパントリ（メタ）アクリレート、ペンタエリストールテトラ（メタ）アクリレート、フタル酸ジエチレングリコールジ（メタ）アクリレート、カプロラクトン変性ジペンタエリスルトールヘキサ（メタ）アクリレート、カプロラクトン変性ヒドロキシピバリン酸エステルネオペンチルグリコールジアクリレート、ポリエステルアクリレート、ウレタンアクリレート等の（メタ）アクリル酸エステル系多官能単量体、ジビニルベンゼン、ジビニルナフタレン及びこれらの誘導体である芳香族ビニル系多官能単量体が挙げられる。これら架橋性単量体は２種以上組み合わせて用いることもできる。
【００３６】
上記ビニル系単量体の中でも、コストの面で安価なスチレンやメタクリル酸メチル等の単官能の単量体、エチレングリコールジメタクリレート等の架橋性単量体が好ましい。
【００３７】
（単量体の使用量）
エーテル基と水酸基又はエステル基と水酸基とを含有する（メタ）アクリレート系単量体の使用量は、ビニル系単量体１００重量部に対して、０．１〜２０重量部である。０．１重量部未満の場合は、重合体粒子の親水性が不十分で水に分散させてスラリーとして湿式ブラスト加工に使用する際に、水中の気泡と結び付いて、浮上してしまうことがある。浮上した場合、スラリーの上部と下部で濃度が一定とならず不均一となり、研磨力にバラツキが生じることになる。一方、２０重量部を超えると、スラリーが著しく泡立つことがあり、泡と共に粒子が浮上することがある。この場合も、研磨力にバラツキが生じることになる。泡立つ理由は、未反応の単量体が存在するためであると推測される。より好ましい使用量の範囲は、１．０〜１５重量部である。
【００３８】
架橋性単量体は、単官能のビニル系単量体に対する使用割合が多くなりすぎると粒子が硬くなり、研磨時に物品を傷付ける懸念ある。従って、架橋性単量体の使用割合は、単量体全量中、０．５〜８０重量％であることが好ましく、５〜５０重量％がより好ましい。
本発明の重合体粒子には、必要に応じて、公知の帯電防止剤、界面活性剤等の他の添加剤を含んでいてもよい。
【００３９】
（重合体粒子）
重合体粒子の平均粒子径は、１０μｍ〜１ｍｍの範囲が好ましい。１０μｍ未満の場合、研磨対象物への衝撃力が弱くなり、バリ取りや表面クリーニング能力が不足することがある。一方、１ｍｍより大きい場合、細部への研磨が困難となり仕上がりが悪くなることがある。より好ましい平均粒子径は、５０〜６００μｍである。
【００４０】
また、重合体粒子は、球状のものが使用される。ここでの球状とは、真球のような厳密な意味ではなく、粒子の投射図が円形の真球状だけでなく、楕円形のいわゆる略球状までを含む。好ましい球状は、粒子の投射図において、その短径と長径との比（短径／長径）が、１〜０．９の範囲となる形状である。なお、短径／長径＝１は真球を意味する。短径／長径の範囲外の、例えば、ペレット状や、針状、燐片状のような不定形状では、重合体粒子自身の耐衝撃性が小さいため、研磨時に粒子が破壊したり、破壊により微粉末が発生したりすることがある。更に、研磨対象物に対する重合体粒子の接触面積が一定でなくなるため、研磨効果にバラつきが大きくなると共に、物品表面に傷が入ってしまうことがある。上記範囲内であれば、安定した研磨を行うことができるため、好ましい。短径／長径のより好ましい範囲は、１〜０．９５である。
【００４１】
（重合体粒子の製造方法）
本発明の重合体粒子の製造方法は、球状の粒子が得られる限り、特に限定されない。例えば、懸濁重合、乳化重合、シード重合等の水性媒体中での重合法や、重合塊を押出法によりペレット化し、ペレットを表面が軟化しうる温度に加熱することで、球状の粒子を得る方法等が挙げられる。製造方法は、水性媒体中での重合が好ましく、特に懸濁重合が適している。
【００４２】
懸濁重合や乳化重合は、水性媒体中で、ビニル系単量体と、（メタ）アクリレート系単量体と、任意に重合開始剤とを含む重合体混合物を重合させることで行われる。懸濁重合や乳化重合では、（メタ）アクリレート系単量体により、得られる重合体粒子表面に親水部位が出やすく、これらの単量体の少量添加で親水性の高い粒子が得られる。また、水性媒体中で、単量体混合物の油滴を安定して存在させることができるので、粒子径のバラツキの小さい、単分散性の高い重合体粒子を得ることができる。更に、（メタ）アクリレート系単量体由来の成分が粒子表面に存在するために、これが立体反発を引き起こして、重合体粒子の水中での分散性を向上できる。
【００４３】
水性媒体としては、特に限定されず、水、又は水と水溶性有機溶媒（例えば、メタノール、エタノール等の低級アルコール）との混合媒体が挙げられる。水性媒体は、ビニル系単量体１００重量部に対して、１００〜１０００重量部の範囲で使用することが好ましく、２００〜５００重量部の範囲で使用することがより好ましい。
【００４４】
任意に使用される重合開始剤としては、特に限定されず、例えば、過酸化ベンゾイル、過酸化ラウロイル、オルソクロロ過酸化ベンゾイル、オルソメトキシ過酸化ベンゾイル、３，５，５−トリメチルヘキサノイルパーオキサイド、ｔ−ブチルパーオキシ−２−エチルヘキサノエート、ジ−ｔ−ブチルパーオキサイド等の有機過酸化物；アゾビスイソブチロニトリル、アゾビスシクロヘキサカルボニトリル、２，２’−アゾビス（２，４−ジメチルバレロニトリル）等のアゾ系化合物等が挙げられる。重合開始剤は、単量体混合物１００重量部に対して、０．１〜１０重量部の範囲で使用することが好ましく、０．２〜２．０重量部の範囲で使用することがより好ましい。
【００４５】
懸濁重合及び乳化重合は、特に限定されず、公知の条件で単量体混合物を懸濁又は乳化させ、次いで重合させることにより行うことができる。また、（メタ）アクリレート系単量体は、ビニル系単量体に溶解させてもよく、水性媒体に分散させてもよい。また、公知の懸濁安定剤又は乳化剤を使用してもよい。
懸濁液又は乳化液は、公知の方法により作製できる。例えば、ビニル系単量体を、水性媒体に添加し、ホモジナイザー、超音波処理機、ナノマイザー等の微細乳化機により分散させることで得ることができる。重合開始剤は、ビニル系単量体に予め混合させた後、水性媒体中に分散させてもよいし、ビニル系単量体とは別に水性媒体に分散させたものを混合してもよい。
【００４６】
懸濁安定剤としては、目的とする重合体粒子が得られるものであれば何ら制限されるものではないが、例えば、ポリビニルアルコール等の高分子型安定剤、第三リン酸カルシウム、ハイドロキシアパタイト、ピロリン酸マグネシウム、ピロリン酸カルシウム、リン酸カルシウム、リン酸マグネシウム、炭酸マグネシウム等の難水溶性無機塩が挙げられる。なかでも、重合終了後に系のｐＨを調整することにより容易に溶解し、除去可能な無機塩を用いるのがよい。例えば、第三リン酸カルシウムや複分解生成法によるピロリン酸マグネシウム、ピロリン酸カルシウムを使用すると、目的とする重合体粒子をより安定的に得ることができるため好ましい。
【００４７】
次に、ビニル系単量体を重合させることで、重合体粒子が得られる。重合温度は、ビニル系単量体、重合開始剤の種類に応じて、適宜選択できる。重合温度は、４０〜１００℃が好ましく、より好ましくは５０〜９０℃である。
【００４８】
（ブラスト加工）
本発明の研磨材は、ブラスト加工に使用される。ブラスト加工としては、機械式、空気式等の乾式ブラスト加工、水を併用する湿式ブラスト加工が挙げられる。機械式ブラスト加工は、機械的に投射することにより、研磨対象物に研磨材を衝突させて、研磨を行う方法である。空気式ブラスト加工は、圧縮空気の作用で研磨対象物に研磨材を衝突させて、研磨を行う方法である。湿式ブラスト加工は、水と研磨材とを混合してスラリーとし、このスラリーを噴射することにより、研磨対象物に研磨材を衝突させて、研磨を行う方法である。
本発明の研磨材は、水への分散性が良好である観点から、湿式ブラスト加工に使用することが好ましい。
【００４９】
湿式ブラスト加工において、スラリーを形成する方法は特に限定されないが、通常の攪拌機を用いて、水に研磨材を分散させることで容易に形成できる。本発明の研磨材は、従来の合成樹脂系の研磨材と異なり、親水性が高いため、容易に攪拌され浮遊や沈降を生じ難い。また、研磨材表面への乳化物等の付着が極めて少なく、研磨材表面が平滑であるため、スラリーが泡立ち、気泡が研磨材表面に付着してしまうといった問題も生じ難い。従って、例えば１５００ｒｐｍ以上の高い回転数で攪拌しても、スラリーの泡立ちを抑制できる。
【００５０】
なお、水には、水溶性の有機溶媒や、他の添加剤が含まれてもよい。
また、本発明の研磨材には、帯電防止剤、消泡剤、抑泡剤等の添加剤を加えてもよい。これら添加剤の添加量は、研磨材１００重量部に対して、０．００１〜１重量部が好ましい。更に、水には、水溶性の有機溶媒や、他の添加剤が含まれてもよい。
【００５１】
スラリー中の研磨材の配合割合は、容量比で、５〜５０％であることが好ましい。配合割合が、この範囲であることで、不十分な研磨や過剰研磨が抑制できる。配合割合は、１０〜４０％であることがより好ましい。
更に、スラリーの噴射は、研磨材の配合割合、研磨対象物の種類等により適宜調整されるが、スラリー圧力が１〜８ｋｇ／ｃｍ2、噴射量が５〜５０リットル／ｍｉｎの条件で行うことが好ましい。
【００５２】
また、研磨対象物は、本発明の研磨材により研磨可能であれば特に限定されない。例えば、電子機器（ＩＣ、コンデンサ、抵抗、プリント基板等）の合成樹脂製のパッケージのバリ、各種樹脂成形体（筐体、自動車部品）のバリや塗料等が挙げられる。バリを構成する合成樹脂としては、エポキシ樹脂、シリコーン樹脂等の熱硬化性樹脂、ポリエチレン、ポリプロピレン、ポリフェニレンスルフィド等の熱可塑性樹脂が挙げられる。この内、エポキシ樹脂からなるバリに本発明の研磨材を使用することが好ましい。
【実施例】
【００５３】
以下、実施例に基づいて本発明を更に具体的に説明するが、本発明はこれら実施例に限定されるものではない。下記実施例における平均粒子径の測定法、粒子の表面状態の評価方法、粒子の浮遊性の評価方法、バリ取り効果及び研磨対象の割れ欠けの評価方法、粒子追加に要する時間の評価方法を下記する。
【００５４】
（平均粒子径の測定方法）
重合体粒子の平均粒子径は、ベックマンコールター社製ＬＳ２３０型で測定する。
具体的には、粒子０．１ｇと界面活性剤（花王社製レオドールＴＷ−Ｌ１２０）の０．１％水溶液１０ｍｌを試験管に投入し、ヤマト科学社製タッチミキサーＴＯＵＣＨＭＩＸＥＲ  ＭＴ−３１で２秒間混合する。この後、試験管を市販の超音波洗浄器であるヴェルボクリーア社製ＵＬＴＲＡＳＯＮＩＣ  ＣＬＥＡＮＥＲ  ＶＳ−１５０を用いて１０分間分散させる。分散させたものをベックマンコールター社製のＬＳ２３０型にて超音波を照射しながら測定する。そのときの光学モデルは作製した粒子の屈折率に合わせる。
【００５５】
（粒子の表面状態の評価方法）
重合体粒子表面を走査型電子顕微鏡（ＳＥＭ）を用いて、撮影倍率を２０００倍で異なる角度から合計５視野撮影する。撮影された画像は、横６０μｍ×縦５０μｍ（３×１０Ｅ−９ｍ2）の視野の画像である。各々の画像から長径１μｍ以上の乳化物等の個数をカウントして、５視野分の平均値を求める。算出された平均値について下記４段階の評価基準を基に評価する。
◎：乳化物の個数が５個以下である。
○：乳化物の個数が５個を超えて１０個未満である。
△：乳化物の個数が１０個以上１５個未満である。
×：乳化物の個数が１５個以上である。
【００５６】
（粒子の浮遊性の評価方法）
容積３００ｍｌのビーカーに重合体粒子１００ｇ、水１５０ｇを加え、特殊機化工業社製ＴＫオートホモミキサーにより、タービン型攪拌翼を１５００ｒｐｍで３分間回転させることにより攪拌する。
なお、攪拌の際には、攪拌翼の回転軸をビーカーの中心からずらして、気相を巻き込みやすくなるように調整しておく。
攪拌後３０分間静置した後、ビーカー内の粒子の浮遊状態を観察し、下記４段階の評価基準を基に評価する。
◎：重合体粒子の浮遊が２ｍｍ未満である。
○：重合体粒子の浮遊が２ｍｍ以上５ｍｍ未満である。
△：重合体粒子の浮遊が５ｍｍ以上１０ｍｍ未満である。
×：重合体粒子の浮遊が１０ｍｍ以上である。
【００５７】
（バリ取り効果及び研磨後の物品の割れ欠け評価方法）
研磨材としての重合体粒子の容積比が３０％となるように水に分散させスラリーを得る。得られたスラリーを湿式ブラスト研磨機（不二精機製作所社製：液体ホーニング機ＬＨ−５）を用いて、ＩＣリードフレームのパッケージ（物品）の合成樹脂のバリ（研磨対象物）取りに用いる。バリ取り試験は、スラリー圧力６ｋｇ／ｍ2、ノズル噴射量１０リットル／ｍｉｎ、３０秒間噴射の条件で行う。バリを構成する合成樹脂の種類は、エポキシ樹脂である。研磨後の物品１００個を目視で確認し、削り残したバリが存在する物品の個数を数える。個数が１０個以下の場合、評価を○とし、それより多い場合、評価を×とする。更に、割れ欠けが存在する物品の個数を数える。個数が５個以下の場合、評価を○とし、それより多い場合、評価を×とする。
【００５８】
（粒子追加に要する時間の評価方法）
湿式ブラストに伴い、スラリー中の研磨材濃度は、研磨材自体の消耗及び泡立ち（粒子の浮遊）によるオーバーフローにより、徐々に低くなる。このため、定期的に粒子（研磨材）の濃度を観察し、粒子濃度が規定の範囲（２０〜４０体積％）よりも低くなったときに粒子を追加することが必要になる。特に、泡立ちによる粒子の浮遊量が多い場合には、頻繁に粒子を追加することが必要となり、作業効率及びコストの点から不利になる。
上記の観点より、粒子追加に要する時間は、研磨材（粒子）の浮遊の程度を測る1つの評価となる。
本発明の実施例及び比較例において、スラリー中の粒子濃度を３０％としてホーニングを開始し、１時間毎に粒子濃度を測定しながら、ホーニング開始から粒子濃度が２０％未満になった時点までの時間を「粒子追加に要する時間」とする。下記３段階の評価基準を基に評価する。
○：２０時間以上
△：１０時間以上２０時間未満
×：１０時間未満
なお、スラリー中の粒子濃度の測定方法は、スラリーをメスシリンダーに採り、粒子を沈降させた後の沈降高さからスラリー中の体積％を求めることにより測定する。
【００５９】
（実施例１）
攪拌機、温度計を備えた５Ｌの重合器に、脱イオン水２５００重量部を入れ、そこへピロリン酸マグネシウム粉末５０重量部を分散させた。
これに予め調製しておいたメタクリル酸メチル１４００重量部、エチレングリコールジメタクリレート８０重量部、ポリ（エチレングリコール−プロピレングリコール）モノメタクリレート（日油社製：ブレンマー５０ＰＥＰ−３００、ｍが３〜４、ｎが２〜３）８０重量部、カプロラクトンＥＯ（エチレンオキシド）変性リン酸ジメタクリレート０．８重量部の単量体混合物に、２，２’−アゾビス（２，４−ジメチルバレロニトリル）８重量部、過酸化ベンゾイル８重量部、更に、重合禁止剤としてフェノール系酸化防止剤（住友ケムテックス社製：スミライザーＢＢＭ−Ｓ）を４．７重量部加え、溶解させた混合液を入れた。
重合器を５０℃に加熱し、Ｖパドルにより２００ｒｐｍで攪拌しながら懸濁重合を６時間行った後、１０５℃に昇温した。１０５℃で２時間保持した後、室温（約２０℃）まで冷却し、懸濁液を得た。
得られた懸濁液をｐＨ２以下になるまで塩酸を加え、ピロリン酸マグネシウムを分解した後、濾過、洗浄、脱水して重合体粒子を得た。
【００６０】
脱水後の重合体粒子（固形分１５６０ｇ）を、内容物を攪拌する機能を有する横型真空乾燥機を用いて、ジャケット温度６０℃で真空引きしながら、１０ｒｐｍで１分間攪拌の後５９分静置するというサイクルを繰り返した。加熱減量値が１％以下となるまで乾燥を続けた。乾燥に要した時間は１４時間であった。乾燥までの攪拌回数は１４０回であった。重合体粒子１ｋｇに加える攪拌回数は、（１４０回÷１．５６ｋｇ≒）９０回であった。乾燥後の重合体粒子を、走査型電子顕微鏡で観察したところ、図１のように乳化物等の付着が見られない平滑な表面を有する粒子であることを確認できた。
【００６１】
乾燥した重合体粒子の表面に付着する乳化物等の（５視野平均）個数は、２個（◎）であった。
粒子の浮遊は、１ｍｍ未満（◎）であった。
粒子追加に要した時間は、２６時間（○）であった。
バリ取り効果の評価により削り残したバリが存在する物品の個数は、１０個以下（○）であった。
研磨後の物品の割れ欠け評価により割れ欠けが存在する物品の個数は、５個以下（○）であった。
【００６２】
（実施例２）
乾燥時の攪拌のサイクルを１分間攪拌、２９分間静置のサイクルに変更したことを除き、実施例１と同様にして乾燥した重合体粒子を得た。乾燥に要した時間は１２時間であった。乾燥までの攪拌回数は２４０回であった。重合体粒子１ｋｇに加える攪拌回数は、（２４０回÷１．５６ｋｇ≒）１５４回であった。乾燥後の重合体粒子を、走査型電子顕微鏡で観察したところ、図３のように乳化物等の付着が見られない平滑な表面を有する粒子であることを確認できた。
【００６３】
乾燥した重合体粒子の表面に付着する乳化物等の（５視野平均）個数は、５個（◎）であった。
粒子の浮遊は、２ｍｍ未満（◎）であった。
粒子追加に要した時間は、２２時間（○）であった。
バリ取り効果の評価により削り残したバリが存在する物品の個数は、１０個以下（○）であった。
研磨後の物品の割れ欠け評価により割れ欠けが存在する物品の個数は、５個以下（○）であった。
【００６４】
（実施例３）
乾燥工程中に乾燥機の攪拌を行わなかったことを除き、実施例１と同様にして乾燥した重合体粒子を得た。乾燥に要した時間は２７時間であった。乾燥までの攪拌回数は０回であった。
【００６５】
乾燥した重合体粒子の表面に付着する乳化物等の（５視野平均）個数は、２個（◎）であった。
粒子の浮遊は、１ｍｍ未満（◎）であった。
粒子追加に要した時間は、２７時間（○）であった。
バリ取り効果の評価により削り残したバリが存在する物品の個数は、１０個以下（○）であった。
研磨後の物品の割れ欠け評価により割れ欠けが存在する物品の個数は、５個以下（○）であった。
【００６６】
（実施例４）
混合液を次の処方にしたことを除き、実施例１と同様にして乾燥した重合体粒子を得た。乾燥に要した時間は１３時間であった。乾燥までの攪拌回数は１３０回であった。重合体粒子１ｋｇに加える攪拌回数は、（１３０回÷１．５６ｋｇ≒）８３回であった。
メタクリル酸メチル１３９０重量部、エチレングリコールジメタクリレート８０重量部、ポリ（エチレングリコール−プロピレングリコール）モノメタクリレート（日油社製：ブレンマー５０ＰＥＰ−３００、ｍが３〜４、ｎが２〜３）８０重量部、２−メタクリロイルオキシコハク酸１０重量部、カプロラクトンＥＯ変性燐酸ジメタクリレート０．８重量部の単量体混合物に、過酸化ベンゾイル８重量部、アゾビスイソブチロニトリル８重量部、更に、フェノール系酸化防止剤（住友ケムテックス社製：スミライザーＢＢＭ−Ｓ）を４．７重量部加え、溶解させた混合液。
【００６７】
乾燥した重合体粒子の表面に付着する乳化物等の（５視野平均）個数は、１個（◎）であった。
粒子の浮遊は、１ｍｍ未満（◎）であった。
粒子追加に要した時間は、２８時間（○）であった。
バリ取り効果の評価により削り残したバリが存在する物品の個数は、１０個以下（○）であった。
研磨後の物品の割れ欠け評価により割れ欠けが存在する物品の個数は、５個以下（○）であった。
【００６８】
（実施例５）
乾燥時の攪拌のサイクルを１分間攪拌、９分間静置のサイクルに変更したことを除き、実施例１と同様にして乾燥した重合体粒子を得た。乾燥に要した時間は１０時間であった。乾燥までの攪拌回数は６００回であった。重合体粒子１ｋｇに加える攪拌回数は、（６００回÷１．５６ｋｇ≒）３８５回であった。
【００６９】
乾燥した重合体粒子の表面に付着する乳化物等の（５視野平均）個数は、７個（○）であった。
粒子の浮遊は、２ｍｍ（○）であった。
粒子追加に要した時間は、２０時間（○）であった。
バリ取り効果の評価により削り残したバリが存在する物品の個数は、１０個以下（○）であった。
研磨後の物品の割れ欠け評価により割れ欠けが存在する物品の個数は、５個以下（○）であった。
【００７０】
（比較例１）
油溶性重合禁止剤を加えず、且つ乾燥時の攪拌を１０ｒｐｍの連続攪拌としたことを除き、実施例１と同様にして乾燥した重合体粒子を得た。乾燥に要した時間は５時間であった。乾燥までの攪拌回数は３０００回であった。重合体粒子１ｋｇに加える攪拌回数は、（３０００回÷１．５６ｋｇ≒）１９２３回であった。乾燥後の重合体粒子を、走査型電子顕微鏡で観察したところ、図５のように、大小多くの乳化物等の付着が見られ、表面が平滑とは言い難い粒子であることが確認できた。
【００７１】
乾燥した重合体粒子の表面に付着する乳化物等の（５視野平均）個数は、２７個（×）であった。
粒子の浮遊は、３０ｍｍ（×）であった。
粒子追加に要した時間は、４時間（×）であった。
バリ取り効果の評価により削り残したバリが存在する物品の個数は、１０個以下（○）であった。
研磨後の物品の割れ欠け評価により割れ欠けが存在する物品の個数は、５個以下（○）であった。
【００７２】
（比較例２）
乾燥時の攪拌を１０ｒｐｍの連続攪拌としたことを除き、実施例１と同様にして乾燥した重合体粒子を得た。乾燥に要した時間は５．５時間であった。乾燥までの攪拌回数は３３００回であった。重合体粒子１ｋｇに加える攪拌回数は、（３３００回÷１．５６ｋｇ≒）２１１５回であった。乾燥後の重合体粒子を、走査型電子顕微鏡で観察したところ、図７のように、乳化物等の付着が見られ、表面が平滑とまでは言えない粒子であることが確認できた。
【００７３】
乾燥した重合体粒子の表面に付着する乳化物等の（５視野平均）個数は、１４個（△）であった。
粒子の浮遊は、５ｍｍ（△）であった。
粒子追加に要した時間は、１０時間（△）であった。
バリ取り効果の評価により削り残したバリが存在する物品の個数は、１０個以下（○）であった。
研磨後の物品の割れ欠け評価により割れ欠けが存在する物品の個数は、５個以下（○）であった。
【００７４】
（比較例３）
油溶性重合禁止剤を加えないことを除き、実施例１と同様にして乾燥した重合体粒子を得た。乾燥に要した時間は１２時間であった。乾燥までの攪拌回数は１２０回であった。重合体粒子１ｋｇに加える攪拌回数は、（１２０回÷１．５６ｋｇ≒）７７回であった。
【００７５】
乾燥した重合体粒子の表面に付着する乳化物等の（５視野平均）個数は、１１個（△）であった。
粒子の浮遊は、４ｍｍ（△）であった。
粒子追加に要した時間は、１２時間（△）であった。
バリ取り効果の評価により削り残したバリが存在する物品の個数は、１０個以下（○）であった。
研磨後の物品の割れ欠け評価により割れ欠けが存在する物品の個数は、５個以下（○）であった。
【００７６】
（比較例４）
乾燥時の攪拌のサイクルを１分間攪拌、５分間静置のサイクルに変更したことを除き、実施例１と同様にして乾燥した重合体粒子を得た。乾燥に要した時間は８時間であった。乾燥までの攪拌回数は８００回であった。重合体粒子１ｋｇに加える攪拌回数は、（８００回÷１．５６ｋｇ≒）５１３回であった。
【００７７】
乾燥した重合体粒子の表面に付着する乳化物等の（５視野平均）個数は、１０個（△）であった。
粒子の浮遊は、３ｍｍ（△）であった。
粒子追加に要した時間は、１７時間（△）であった。
バリ取り効果の評価により削り残したバリが存在する物品の個数は、１０個以下（○）であった。
研磨後の物品の割れ欠け評価により割れ欠けが存在する物品の個数は、５個以下（○）であった。
【００７８】
（比較例５）
乾燥時の攪拌のサイクルを１分間攪拌、１分間静置のサイクルに変更したことを除き、実施例１と同様にして乾燥した重合体粒子を得た。乾燥に要した時間は６時間であった。乾燥までの攪拌回数は１８００回であった。重合体粒子１ｋｇに加える攪拌回数は、（１８００回÷１．５６ｋｇ≒）１１５４回であった。
【００７９】
乾燥した重合体粒子の表面に付着する乳化物等の（５視野平均）個数は、１２個（△）であった。
粒子の浮遊は、４ｍｍ（△）であった。
粒子追加に要した時間は、１３時間（△）であった。
バリ取り効果の評価により削り残したバリが存在する物品の個数は、１０個以下（○）であった。
研磨後の物品の割れ欠け評価により割れ欠けが存在する物品の個数は、５個以下（○）であった。
実施例１〜５及び比較例１〜５の結果を表１にまとめて示す。
なお、表１中の「重量部」の数値は、単量体１００重量部に対する数値である。
【００８０】
【表１】
0005444066.tif 000002
ＢＢＭ−Ｓ：フェノール系酸化防止剤（住友ケムテックス社製：スミライザーＢＢＭ−Ｓ）
【００８１】
実施例と比較例とから、重合時に油溶性重合禁止剤を添加し、且つ乾燥工程で重合体粒子１ｋｇあたりの攪拌回数が４００回以下の条件で得られた研磨剤は、乳化物等の付着の極めて少ない平滑な表面を有することが分かった。これにより、湿式ブラスト加工時の泡立ちによる粒子の浮遊が少なく、長時間粒子の追加を要しないことが分かった。
比較例１及び２は、乾燥工程において連続攪拌を行ったため、重合体粒子１ｋｇあたりの攪拌回数が４００回を超えてしまったことが原因だと考えられる。比較例１及び３は、重合禁止剤を用いなかったため、重合時の乳化物等の発生を抑制できなかったためだと考えられる。比較例４及び５は、間欠攪拌を行ったものの、乾燥までの重合体粒子１ｋｇあたりの攪拌回数が４００回を超えてしまったことが原因だと考えられる。
【図１】
0005444066.tif 000003
【図２】
0005444066.tif 000004
【図３】
0005444066.tif 000005
【図４】
0005444066.tif 000006
【図５】
0005444066.tif 000007
【図６】
0005444066.tif 000008
【図７】
0005444066.tif 000009
【図８】
0005444066.tif 000010